(57)【要約】【課題】  デュアルレイヤタイプの光記録媒体において各記録層への記録特性を改善し、再生時に双方の記録層からの十分な信号振幅が得られ、かつ一般的な光記録媒体との読み出し時における互換性が図られた光記録媒体を提供する。【解決手段】  記録用、再生用または記録再生用のレーザ光を照射する側から順に、第１基板、光学的に記録可能な第１記録層、半透光性の反射層、中間層、光学的に記録可能な第２記録層、第２基板を、少なくとも有してなる構造を有する光記録媒体であって、  前記第１記録層を有機色素材料で構成し、第２記録層を前記有機色素材料よりも反射率の高い金属系材料で構成したことを特徴とする光記録媒体により、上記課題を解決する。【選択図】  図２
2005116009.tif 000002
【特許請求の範囲】
【請求項１】
記録用、再生用または記録再生用のレーザ光を照射する側から順に、第１基板、光学的に記録可能な第１記録層、半透光性の反射層、中間層、光学的に記録可能な第２記録層、第２基板を、少なくとも有してなる構造を有する光記録媒体であって、
前記第１記録層を有機色素材料で構成し、第２記録層を前記有機色素材料よりも反射率の高い金属系材料で構成したことを特徴とする光記録媒体。
【請求項２】
前記第２記録層が、第１基板側から見て、第１金属系材料層と第２金属系材料層からなる２層構造とし、前記第１金属系材料層を第２金属系材料層より高反射率の金属系材料で構成したことを特徴とする請求項１に記載の光記録媒体。
【発明の詳細な説明】
【技術分野】
【０００１】
本技術は、光記録媒体に関するものである。詳しく述べると本技術は、二層構造の書込み型光記録媒体における、各記録層への記録特性の改良等に関する。
【背景技術】
【０００２】
従来より、各種情報を記録し、再生する記録媒体として、ＤＶＤ（digital versatile disc）等の光記録媒体が知られている。この光記録媒体として、一方の面側から情報が記録される層を一層有するシングルレイヤタイプの光記録媒体と、一方の面側から情報が記録される層を二層有するデュアルレイヤタイプの光記録媒体とが知られている。
【０００３】
この各光記録媒体のうち、デュアルレイヤタイプの光記録媒体は、情報が記録される層（以下、単に記録層という。）を二層有するため、高密度に大容量の情報を記録し、再生することができる。また、このデュアルレイヤタイプの光記録媒体は、一方の面側から二層の記録層に記録できるため、光記録媒体の記録・再生装置において、光記録媒体が設置される各面側に光学ピックアップを設けて、当該光学ピックアップを切り替えることを要しない。さらに、デュアルレイヤタイプの光記録媒体は、記録・再生時に、光記録媒体を反転することも要しない。そのため、デュアルレイヤタイプの光記録媒体は、いわゆるシームレス録画およびシームレス再生が可能となる。
【０００４】
このように、デュアルレイヤタイプの光記録媒体は、情報記録の機能に優れている、その記録・再生装置における構成が簡易である、シームレス録画・再生のために使用者はビデオ鑑賞等を中断されることがない、等の利点を有している。
【０００５】
このようなＤＶＤにおいては、ユーザーにおいて記録可能としたもの、いわゆるＤＶＤ−ＲやＤＶＤ−ＲＡＭも既に開発されている。
【０００６】
このうち、ＤＶＤ−Ｒの基本的構成は、ディスクの表面の情報記録領域に光学ピックアップのトラッキング手段であるスパイラル状の溝からなるプリグルーブが形成され、その上にスピンコート法等の手段で有機色素等の記録媒体が塗布され、乾燥されて記録層が形成され、その上に金属膜からなる反射層が形成されてなるものである。
【０００７】
さらに、例えば、特許文献１等には、デュアルレイヤタイプのＤＶＤ−Ｒ型光記録媒体として、図１に示すように、第１基板１１Ｂのグルーブが形成された側に有機色素からなる第１記録層２１Ｂおよび半透過性の第１反射層３１Ｂを形成した第１ディスクと、第２基板１２Ｂのグルーブが形成された側に第２反射層３２Ｂおよび有機色素からなる第２記録層２２Ｂを形成した第２ディスクとを、第１反射層３１Ｂおよび第２記録層２２Ｂを対向させ、接着剤５Ｂ等を用いて貼り合わせた光記録媒体６が開示されている。
【０００８】
このような光記録媒体６は、第１基板１１Ｂ側からレーザ光を照射して各記録層２１Ｂおよび２２Ｂに情報を記録するようになっている。このようなＤＶＤ−Ｒ型光記録媒体は、再生用レーザ光に対して例えば、１８％以上といった比較的高い反射率を確保することが可能であり、ＤＶＤ再生装置におけるＤＶＤ−ＲＯＭとの互換性を確保することができるものである。
【特許文献１】特開平１１−６６６２２号公報
【発明の開示】
【発明が解決しようとする課題】
【０００９】
しかしながら、上述したような第１および第２記録層の双方に有機色素からなる記録媒体を使用したＤＶＤ−Ｒ型のデュアルレイヤ光記録媒体においては、図示するように第１記録層２１Ｂはレーザ光照射側の第１基板１１Ｂ上に接して形成されるのに対し、第２記録層２２Ｂは、第２反射層３２Ｂを介して第２基板１２Ｂに接合するために、第２記録層２２Ｂのグルーブは、第２基板１２Ｂに形成されたグルーブに対する形状の追従性が低下する。また、第２記録層２２Ｂは、レーザ光照射側から見て、第１基板１１Ｂ、第１記録層２１Ｂ、半透過性の第１反射層３１Ｂおよび接着剤層（中間層）５Ｂといった層よりも下方の、記録媒体の内部に位置している。このため、第１基板側１１Ｂから第２記録層２２Ｂに記録用ないし記録再生用レーザ光を照射して記録を行った場合、その記録における第２記録層２２Ｂの熱的挙動が第１記録層２１Ｂの場合とは異なり、また、第１記録層に記録するときのように記録層と基板との境界面での基板の熱変形によるピットの形成が起こりにくく、結果として、第２記録層の記録情報として十分な信号振幅が得られないという問題等が生じていた。
【００１０】
従って、本願は改良された光記録媒体を提供することを課題の１つの例とする。本願はまた、デュアルレイヤタイプの光記録媒体において各記録層への記録特性、特に、光記録媒体においてレーザ光照射側より遠方となる部位に位置する第２記録層への記録特性が改善され、再生時に双方の記録層からの十分な信号振幅が得られ、かつ一般的な光記録媒体との読み出し時における互換性が図られた光記録媒体を提供することを別の課題の例とする。
【課題を解決するための手段】
【００１１】
上記の課題を解決する請求項１に記載の技術は、記録用、再生用または記録再生用のレーザ光を照射する側から順に、第１基板、光学的に記録可能な第１記録層、半透光性の反射層、中間層、光学的に記録可能な第２記録層、第２基板を、少なくとも有してなる構造を有する光記録媒体であって、前記第１記録層を有機色素材料で構成し、第２記録層を前記有機色素材料よりも反射率の高い金属系材料で構成したことを特徴とする光記録媒体である。
【発明を実施するための最良の形態】
【００１２】
以下、図面を参照しつつ、本技術に係る一実施形態の光記録媒体およびその製造方法について具体的に説明する。図２は、本技術に係る一実施形態の光記録媒体の一部分の厚さ方向断面図である。なお、図２においては、各層の厚さは誇張して描かれている。
【００１３】
まず、本実施形態の光記録媒体の構成について説明する。
【００１４】
本実施形態の光記録媒体１は、図２に示すように、記録用、再生用または記録再生用のレーザ光を照射する側から順に、第１基板１１Ａ、記録媒体としての有機色素からなる第１記録層２１Ａ、半透光性の反射層３１Ａ、透光性の接着剤層（中間層）４、記録媒体としての金属系材料からなる第２記録層２２Ａ、および第２基板１２Ａを有している。そして、第１記録層２１Ａは、第１基板１１Ａに形成された第１グルーブ２３Ａに追従する形状を呈しており、第２記録層２２Ａは、第２基板１２Ａに形成された第２グルーブ２４Ａに追従する形状を呈している。
【００１５】
第１基板１１Ａの材料としては、透明性の高い樹脂、例えば、記録用、再生用または記録再生用のレーザ光に対する光透過率が８０％以上、より好ましくは９０％以上の樹脂が用いられ、具体的には例えば、ポリカーボネート樹脂、ポリメチルメタクリレート等のアクリル系樹脂、ポリオレフィン系樹脂等が例示されるがこれらに限定されるものではない。
【００１６】
また、第１基板１１Ａの厚さは、光記録媒体１の規格に従うが、通常０．１〜０．６ｍｍである。すなわち、光記録媒体１が赤色レーザ用のＤＶＤ−Ｒディスクである場合には、第一基板１１Ａの厚さは０．６ｍｍであり、光記録媒体１が青色レーザ用ディスクである場合には、第一基板１１Ａの厚さは０．６ｍｍまたは０．１ｍｍである。なお、第一基板１１Ａは、円形で中心が空洞になった板状の形状のものが用いられる。
【００１７】
第１基板１１Ａの第１記録層２１Ａが形成される面には、グルーブが形成されている。この形成されているグルーブは、プリグルーブともいわれる。このグルーブの形状は、通常、深さが１４０〜１８０ｎｍ程度、幅が０．２５〜０．３５μｍ程度、ピッチが０．７〜０．９μｍ程度である。
【００１８】
また、このグルーブは、第１基板１１Ａの面方向からみて、螺旋状または同心円状に形成されている。さらに、グルーブは、所定の周期で半径方向に蛇行するようにしてもよい。以下において、このようにグルーブが蛇行していることをウォブルグルーブという。さらにまた、各グルーブ間に位置するランドには、アドレス情報などを担うプリピットを所定間隔で形成することも可能である。
【００１９】
有機色素からなる第１記録層２１Ａの材料は、従来の光記録媒体の記録層に用いられている有機色素を用いればよく、特に限定されないが、例えば、アゾ化合物の錯体、シアニン色素、フタロシアニン色素等が用いられる。また、第１記録層２１Ａの厚さは、特に限定されないが、通常、５０〜１２０ｎｍである。
【００２０】
反射層３１Ａの材料は、金、アルミニウム、銀、銅等の金属や、これら金属からなる合金、例えば、Ａｇ−Ｐｄ−Ｃｕ合金等が用いられるがこれらに限定されるものではない。また、反射層３１Ａの厚さは、半透光性、すなわち、記録用、再生用または記録再生用のレーザ光をその光の波長によって透過させることも反射させることも可能な厚さとすれば特に限定されないが、通常、１０ｎｍ±２ｎｍ程度である。
【００２１】
本実施形態の光記録媒体１においては、後述するように、第１基板１１Ａ側に第１記録層２１Ａ、半透光性の反射層３１を作製し、一方第２基板１２Ａ側に第２記録層２２Ａを形成し、これらを対向させて貼り合わせることにより作製されるものである。従って、その接合界面に形成される接着剤層（中間層）４は、透明性の高いもの、例えば、記録用、再生用または記録再生用のレーザ光に対する光透過率が８０％以上、より好ましくは９０％以上の接着剤であれば、特に限定されることなく使用でき、例えば、公知の各種の紫外線硬化型樹脂等を用いて形成することができる。なお、図２に示すように、この接着剤層（中間層）４が、面する第２記録層２２Ａは、金属系材料からなるものであり、このような貼り合わせ法によって光記録媒体を作製する場合であっても、記録層が有機色素系のものである場合のように、用いられる接着剤中に含まれる溶剤成分等による第２記録層２２Ａへの悪影響性等をあまり考慮する必要がなく、使用する接着剤の選択性、施工条件等が緩和されるため、光記録媒体の作製が容易となる。
【００２２】
なお、本発明に係わる光記録媒体の製造方法としては、この実施形態におけるような貼り合わせ法に限定されるものではなく、例えば、第１基板側から順次、第１記録層、反射層、中間層、第２記録層、第２基板を積層していくような構成も採択し得る。この場合、第２記録層へグルーブを形成するための、グルーブは、第２基板へと設けず、中間層へと設けることもできる。そしてこのような態様においては、透光性の中間層の材料は、第１基板に形成されるグルーブと同様のグルーブが形成できる材料であれば特に限定されないが、紫外線硬化性樹脂を用いることが好ましい。
【００２３】
また、中間層４の厚さは、特に限定されないが、通常、４０μｍ程度である。
【００２４】
しかして、第２記録層２２Ａは、金属系材料により構成される。このように第２記録層２２Ａを金属系材料により構成した場合、光記録媒体の記録再生に関し、第２記録層の金属系材料の透過率は関与しないことになるため材料の選択性の幅が広がり、光記録媒体の作製が容易となる。また、このような構造を採択することによって、再生時において例えば、反射率１８％以上の確保が可能となり、ＲＯＭとの互換性を確保できる。
【００２５】
金属系材料としては、第２記録層２２Ａを、記録時にその反射率変化をhigh to lowとしてROM互換とできるものであれば、その記録原理は穴あけ記録方式、相変化記録方式となるものであってもよい。特に限定されるわけではないが、例えば、高反射率の低融点金属ないし金属合金、具体的には、ＡｌないしＡｌ合金、Ｂｉ−Ｇｅ−Ｓｎ、等を用いることができる。これらの金属系材料からなる第２記録層２２Ａは、例えば、真空蒸着、スパッタ、ＣＶＤ法等によって形成することが可能である。
【００２６】
なお、この第２記録層２２Ａは、図１に示すように、第１金属層２５と第２金属層２６との二層から構成することもでき、この場合、第１基板側（記録、再生ないし記録再生レーザ光の入射側）に位置する第１金属層２５を高反射率金属系材料とする。なお、第２金属層２６は、主として酸化還元反応などの反応剤として作用する。例えば、第１金属層２５をＡｌないしＡｌ合金で、また第２金属層２６をＺｎＯ２で構成したり、あるいは第１金属層２５をＢｉ−Ｇｅ−Ｓｎで、また第２金属層をＷＯ３層で構成することができる。
【００２７】
第２記録層２２Ａの厚さは、特に限定されないが、通常、５０〜１４０ｎｍ程度であり、この第２記録層２２Ａを、第１金属層と第２金属層との２つの層により形成使用とする場合、特に限定されないが、それぞれ、１０〜８０ｎｍ程度、５〜６０ｎｍである。
【００２８】
第２基板１２Ａは、第１基板１１Ａと同様の材料、厚さ、形状のものが用いられる。
【００２９】
なお、光記録媒体１は、図２に示される層構成に限定されず、上述の各層を有していれば、その他の各層を適宜設けることができる。
【００３０】
例えば、光記録媒体１には、図示しない誘電体層を設けることができる。この誘電体層は、光記録媒体１における中間層４と第２記録層２２Ａとの間に形成される。具体的には、誘電体層は、中間層４に形成したグルーブに沿って形成される。なお、この誘電体層は、第２記録層２２Ａを保護し、また、光記録媒体１の光学的特性や熱的特性を調整するために設けられる。
【００３１】
誘電体層の材料は、特に限定されず、従来公知の材料が用いられるが、通常、ＺｎＳ−ＳｉＯ２、ＳｉＯ２、ＡｌＮ等が用いられる。また、誘電体層の厚さは、特に限定されず、通常、１〜１０ｎｍ程度である。
【００３２】
また、図２における光記録媒体１においては、第１記録層２１Ａの第１グルーブ２３Ａと第２記録層２２の第２グルーブ２４Ａとが、トラッキングする方向に対して直交する方向において、同期するような（すなわち、互いに重なり合うような）位置に設けられている。しかしながら、第１記録層２１Ａの第１グルーブ２３Ａと第２記録層２２Ａの第２グルーブ２４Ａとの配置はこれに限定されず、この各グルーブの位置が位相差のある（すなわち、相互にずれた）位置としてもよい。
【００３３】
この光記録媒体１には、第１基板１１Ａ側から記録用レーザ光もしくは記録再生用レーザ光が照射され、第１記録層２１Ａの第１グルーブとそのランド、および、第２記録層２２Ａの第２グルーブとそのランドにピットが形成される。そして、同じく第１基板１１Ａ側から再生用レーザ光もしくは記録再生用レーザ光が照射され、第１記録層２１Ａおよび、第２記録層２２Ａに形成されたピット情報を読み出すものである。
【００３４】
以上説明したように、本実施形態の光記録媒体１は、記録用、再生用または記録再生用のレーザ光を照射する側から順に、第１基板１１Ａ、記録媒体としての有機色素からなる第１記録層２１Ａ、半透光性の反射層３１Ａ、透光性の接着剤層（中間層）４、記録媒体としての金属系材料からなる第２記録層２２Ａ、および第２基板１２Ａを有している。
【００３５】
よって、本実施形態の光記録媒体１は、第１基板１１Ａ側から記録用、再生用または記録再生用のレーザ光を、各グルーブ２３Ａおよび２４Ａ内における記録層２１Ａおよび２２Ａに照射して記録を行った場合、第２記録層２２Ａにおいても、金属系材料の熱変形等により良好なピット形成が行われ、再生時において双方の記録層から十分な信号振幅が得られるものである。
【００３６】
次に、本実施形態の光記録媒体１の製造方法の一例について説明する。
【００３７】
本実施形態の光記録媒体１は、第１基板１１Ａの片面の所定位置にグルーブを形成し、この第１基板１１Ａのグルーブが形成された面に、記録媒体としての有機色素を積層して前記第１基板のグルーブに追従した形状を呈する第１グルーブ２３Ａを有する第１記録層２１Ａを形成し、次いで、第１記録層２１Ａの上部に反射層３１Ａを積層して、第１ディスクを作製する。
【００３８】
一方、第２基板１２Ａの片面の所定位置にグルーブを形成し、この第２基板１２Ａのグルーブが形成された面に、記録媒体としての金属系材料を積層して前記第２基板のグルーブに追従した形状を呈する第２グルーブ２４Ａを有する第２記録層２２Ａを形成し、第２ディスクを作製する。
【００３９】
その後、これらの第１ディスク、第２ディスクを各記録層２１Ａおよび２２Ａを内側、基板１１Ａ、１２Ａが外側に向くようにして対向させ、その接合界面に、たとえば、紫外線硬化型接着剤のような接着剤（接着剤層４）を介して貼り合わせることにより、光記録媒体が製造される。
【００４０】
このような製造方法において、スタンパを用いた樹脂の射出成形により、一方の面に第１グルーブが形成された上述の材料および厚さからなる第１基板１１Ａを作製する。
【００４１】
次いで、第１基板１１Ａに形成された第１グルーブ上に、上述の材料および厚さからなる第１記録層２１Ａを形成する。この第１記録層２１Ａの形成方法は、特に限定されないが、通常、スピンコート法等が用いられる。具体的に、第１記録層２１Ａがスピンコート法により形成される場合には、上述の第１記録層２１Ａの材料を溶媒に溶解、分散させて塗工液とし、第１基板１１Ａ上にこの塗工液をスピンコートする。
【００４２】
なお、第１記録層２１Ａの材料として上述のアゾ化合物の錯体を用いる場合には、上述の塗工液の溶媒として、テトラフルオロプロパノールまたはオクタフルオロペンタノール等が用いられる。また、第１記録層２１Ａの材料として上述のシアニン色素を用いる場合には、上述の塗工液の溶媒として、エチルセルソルブまたはジメチルシクロヘキサン等が用いられる。
【００４３】
次いで、第１記録層２１Ａ上に、上述の材料および厚さからなる第１反射層３１Ａを形成する。この第１反射層３１Ａの形成方法は、特に限定されないが、通常、スパッタリング、蒸着法等が用いられる。
【００４４】
一方、スタンパを用いた樹脂の射出成形により、一方の面に第２グルーブが形成された上述の材料および厚さからなる第２基板１２Ａを作製する。
【００４５】
また、第２基板１２Ａに形成された第２グルーブ上に、上述の材料および厚さからなる第２記録層２２Ａを形成するが、その形成方法は、特に限定されないが、通常、真空蒸着、スパッタ、ＣＶＤ法等によって形成することが可能である。
【００４６】
そして、このようにして形成された第１ディスクと第２ディスクとを、上述したように対向させて貼り合わせる。第１ディスク側の第１反射面３１Ａと第２ディスク側の第２記録層２２Ａの貼り合わせには、例えば、上述の接着剤を用いる。
【００４７】
具体的には、上述の接着剤をスピンコート法等により第１反射面３１Ａと第２記録層２２Ａとのいずれか一方の貼り合わせ面に塗布し、接着剤を塗布しなかった方の貼り合わせ面を、塗布した接着剤上に重ね合わせて圧着する。接着剤として上述の紫外線硬化型接着剤を用いた場合には、圧着後、紫外線を照射することにより、接着剤を硬化させて、二つの基板１１Ａおよび１２Ａを接着させる。
【００４８】
このようにして、本願にかかる光記録媒体１が製造される。
【００４９】
なお、上述の図示しない誘電体層を形成する場合には、第２記録層２２Ａ上に誘電体層を形成する。この誘電体層の形成方法も、特に限定されず、従来公知の方法が用いられるが、通常、スパッタリング、蒸着法等が用いられる。
【００５０】
以上、本実施形態に係る光記録媒体の製造方法の一例として、貼り合わせ法による製造方法を例示したが、その製造方法としてはこのような方法に限定されず、上述したように、第１基板側から順次各層を積層していくような製造方法を採択することも可能である。
【実施例】
【００５１】
次に、本技術の光記録媒体に関し、実施例を参照してより具体的に説明する。
【００５２】
（実施例１）
円盤形で厚さ０．６ｍｍのポリカーボネートからなる第１基板に、グルーブとして深さ１５５ｎｍ、幅３１０ｎｍ、トラックピッチ０．８μｍのウォブルグルーブを螺旋状に形成し、当該各ウォブルグルーブ間のランドにプリピットを所定間隔で形成した。
【００５３】
この第１基板のグルーブが形成された面上に、アゾ化合物の錯体からなる含金属有機色素をテトラフルオロプロパノールに溶解、分散させた塗工液をスピンコート法で塗布し、厚さ６０ｎｍの第１記録層を形成した。次いで、この第１記録層上に、Ａｇ−Ｐｄ−Ｃｕ合金をスパッタリングにより形成し、厚さ１１ｎｍの反射層を形成して、第１ディスクを作製した。
【００５４】
一方、円盤形で厚さ０．６ｍｍのポリカーボネートからなる第２基板に、グルーブとして深さ１５５ｎｍ、幅３１０ｎｍ、トラックピッチ０．８μｍのウォブルグルーブを螺旋状に形成し、当該各ウォブルグルーブ間のランドにプリピットを所定間隔で形成した。
【００５５】
この第２基板のグルーブが形成された面上に、ＷＯ３層、Ｂｉ−Ｇｅ−Ｓｎ系材料層を順次、スパッタによりそれぞれ２０ｎｍ、６０ｎｍの厚さで形成し、２層構造の第２記録層を形成し、第２ディスクとした。
【００５６】
その後、第１ディスク、第２ディスクを各記録層２１Ａおよび２２Ａを内側、基板１１Ａ、１２Ａが外側に向くようにして対向させ、その接合界面に、紫外線硬化型接着剤を塗布して貼り合わせることにより、光記録媒体を製造した。
【００５７】
得られた光記録媒体にレーザー光を照射して書込を行った後、記録情報をレーザー光で読み出したところ、第１記録層および第２記録層の双方の記録層においてほぼ等しい再生信号特性が得られた。
【００５８】
（実施例２）
円盤形で厚さ０．６ｍｍのポリカーボネートからなる第１基板に、グルーブとして深さ１５５ｎｍ、幅３１０ｎｍ、トラックピッチ０．８μｍのウォブルグルーブを螺旋状に形成し、当該各ウォブルグルーブ間のランドにプリピットを所定間隔で形成した。
【００５９】
この第１基板のグルーブが形成された面上に、アゾ化合物の錯体からなる含金属有機色素をテトラフルオロプロパノールに溶解、分散させた塗工液をスピンコート法で塗布し、厚さ６０ｎｍの第１記録層を形成した。次いで、この第１記録層上に、Ａｇ−Ｐｄ−Ｃｕ合金をスパッタリングにより形成し、厚さ１１ｎｍの反射層を形成して、第１ディスクを作製した。
【００６０】
一方、円盤形で厚さ０．６ｍｍのポリカーボネートからなる第２基板に、グルーブとして深さ１５５ｎｍ、幅３１０ｎｍ、トラックピッチ０．８μｍのウォブルグルーブを螺旋状に形成し、当該各ウォブルグルーブ間のランドにプリピットを所定間隔で形成した。
【００６１】
この第２基板のグルーブが形成された面上に、ＺｒＯ２層、Ａｌ合金層を順次、スパッタによりそれぞれ１５ｎｍ、３０ｎｍの厚さで形成し、２層構造の第２記録層を形成し、第２ディスクとした。
【００６２】
その後、第１ディスク、第２ディスクを各記録層２１Ａおよび２２Ａを内側、基板１１Ａ、１２Ａが外側に向くようにして対向させ、その接合界面に、紫外線硬化型接着剤を塗布して貼り合わせることにより、光記録媒体を製造した。
【００６３】
得られた光記録媒体にレーザー光を照射して書込を行った後、記録情報をレーザー光で読み出したところ、第１記録層および第２記録層の双方の記録層においてほぼ等しい再生信号特性が得られた。
【図面の簡単な説明】
【００６４】
【図１】従来技術の光記録媒体の断面図である。
【図２】本願における実施形態の光記録媒体の断面図である。
【符号の説明】
【００６５】
１    光記録媒体
１１Ａ、１１Ｂ    第１基板
１２Ａ、１２Ｂ    第２基板
２１Ａ、２１Ｂ    第１記録層
２２Ａ、２２Ｂ    第２記録層
２５  第１金属層
２６  第２金属層
３１Ａ    半透光性反射層
３１Ｂ    第１反射層
３２Ｂ    第２反射層
４    中間層
【図１】
2005116009.tif 000003
【図２】
2005116009.tif 000004